(57)【要約】【課題】ＢＰＤが貫通ＢＰＤに変換されることを低減する炭化珪素エピタキシャル基板、炭化珪素エピタキシャル基板の製造方法、炭化珪素半導体装置および炭化珪素半導体装置の製造方法を提供する。【解決手段】炭化珪素エピタキシャル基板１００は、第１導電型の炭化珪素半導体基板１と、炭化珪素半導体基板１のおもて面に設けられた、炭化珪素半導体基板１より低不純物濃度の第１導電型の第１半導体層２と、炭化珪素半導体基板１のおもて面から所定の深さに設けられた、炭化珪素半導体基板１より炭素、珪素以外の異種元素密度が高い異種元素高密度領域２４と、を備える。【選択図】図１
2020161735.tif 000002
【特許請求の範囲】
【請求項１】
第１導電型の炭化珪素半導体基板と、
前記炭化珪素半導体基板のおもて面に設けられた、前記炭化珪素半導体基板より低不純物濃度の第１導電型の第１半導体層と、
前記炭化珪素半導体基板のおもて面から所定の深さに設けられた、前記炭化珪素半導体基板より炭素、珪素以外の異種元素の密度が高い異種元素高密度領域と、
を備えることを特徴とする炭化珪素エピタキシャル基板。
【請求項２】
前記異種元素高密度領域の厚さは、０．１μｍ以上、１．０μｍ以下であることを特徴とする請求項１に記載の炭化珪素エピタキシャル基板。
【請求項３】
前記異種元素高密度領域内の異種元素密度は、１×１０14／ｃｍ3以上、１×１０18／ｃｍ3以下であることを特徴とする請求項１または２に記載の炭化珪素エピタキシャル基板。
【請求項４】
第１導電型の炭化珪素半導体基板と、
前記炭化珪素半導体基板のおもて面から所定の深さに設けられた、前記炭化珪素半導体基板より炭素、珪素以外の異種元素の密度が高い異種元素高密度領域と、
前記炭化珪素半導体基板のおもて面に設けられた、前記炭化珪素半導体基板より低不純物濃度の第１導電型の第１半導体層と、
前記第１半導体層の、前記炭化珪素半導体基板側に対して反対側の表面に設けられた第２導電型の第２半導体層と、
前記第２半導体層の表面に設けられた第１電極と、
前記炭化珪素半導体基板の裏面に設けられた第２電極と、
を備えることを特徴とする炭化珪素半導体装置。
【請求項５】
第１導電型の炭化珪素半導体基板のおもて面に、炭素、珪素以外の異種元素を０．１μｍ以上の深さでイオン注入する第１工程と、
前記炭化珪素半導体基板のおもて面に、前記炭化珪素半導体基板より低不純物濃度の第１導電型の第１半導体層をエピタキシャル成長により形成する第２工程と、
を含むことを特徴とする炭化珪素エピタキシャル基板の製造方法。
【請求項６】
前記異種元素は、水素、マグネシウム、カルシウム、スカンジウム、チタン、バナジウム、クロム、マンガンまたは鉄であることを特徴とする請求項５に記載の炭化珪素エピタキシャル基板の製造方法。
【請求項７】
第１導電型の炭化珪素半導体基板のおもて面に、炭素、珪素以外の異種元素を０．１μｍ以上の深さで照射する第１工程と、
前記炭化珪素半導体基板のおもて面に、前記炭化珪素半導体基板より低不純物濃度の第１導電型の第１半導体層をエピタキシャル成長により形成する第２工程と、
前記第１半導体層の、前記炭化珪素半導体基板側に対して反対側の表面に第１導電型の第２半導体層を形成する第３工程と、
前記第２半導体層の、前記炭化珪素半導体基板側に対して反対側の表面に第２導電型の第３半導体層を形成する第４工程と、
前記第３半導体層の表面に第１電極を形成する第５工程と、
前記炭化珪素半導体基板の裏面に第２電極を形成する第６工程と、
を含むことを特徴とする炭化珪素半導体装置の製造方法。
【発明の詳細な説明】
【技術分野】
【０００１】
この発明は、炭化珪素エピタキシャル基板、炭化珪素エピタキシャル基板の製造方法、炭化珪素半導体装置および炭化珪素半導体装置の製造方法に関する。
【背景技術】
【０００２】
高耐圧、大電流を制御するパワー半導体素子の材料としては、従来シリコン（Ｓｉ）単結晶が用いられている。シリコンパワー半導体素子にはいくつかの種類があり、用途に合わせてそれらが使い分けられているのが現状である。例えば、ＰｉＮダイオード（Ｐ−ｉｎｔｒｉｎｓｉｃ−Ｎ  ｄｉｏｄｅ）やバイポーラトランジスタ、さらに、ＩＧＢＴ（Ｉｎｓｕｌａｔｅｄ  Ｇａｔｅ  Ｂｉｐｏｌａｒ  Ｔｒａｎｓｉｓｔｏｒ：絶縁ゲート型バイポーラトランジスタ）は、いわゆるバイポーラ型デバイスである。これら素子は、電流密度は多く取れるものの高速でのスイッチングができず、バイポーラトランジスタは数ｋＨｚが、ＩＧＢＴでは２０ｋＨｚ程度の周波数がその使用限界である。一方、パワーＭＯＳＦＥＴ（Ｍｅｔａｌ  Ｏｘｉｄｅ  Ｓｅｍｉｃｏｎｄｕｃｔｏｒ  Ｆｉｅｌｄ  Ｅｆｆｅｃｔ  Ｔｒａｎｓｉｓｔｏｒ：絶縁ゲート型電解効果トランジスタ）は、大電流は取れないものの、数ＭＨｚまでの高速で使用できる。しかしながら、市場では大電流と高速性を兼ね備えたパワーデバイスへの要求は強く、シリコンＩＧＢＴやパワーＭＯＳＦＥＴなどの改良に力が注がれ、現在ではほぼシリコン材料物性限界に近いところまで開発が進んできた。
【０００３】
また、パワー半導体素子の観点からの材料検討も行われ、炭化珪素（ＳｉＣ）が次世代のパワー半導体素子として、低オン電圧、高速・高温特性に優れた素子であることから、最近特に注目を集めている。というのも、ＳｉＣは化学的に非常に安定な材料であり、バンドギャップが３ｅＶと広く、高温でも半導体として極めて安定的に使用でき、また、最大電界強度もシリコンより１桁以上大きいからである。ＳｉＣはシリコンにおける材料限界を超える可能性大であることから、パワー半導体用途で今後の伸長が大きく期待される。
【０００４】
図１４は、従来の炭化珪素エピタキシャル基板の構造を示す断面図である。従来の炭化珪素半導体装置では、単結晶４Ｈ−ＳｉＣ（四層周期六方晶の炭化珪素）からなるｎ+型炭化珪素基板１０１のおもて面上にエピタキシャル成長により、ｎ型炭化珪素エピタキシャル層１０２が設けられた炭化珪素エピタキシャル基板２００が用いられる。ｎ型炭化珪素エピタキシャル層１０２は、エピタキシャル成長により形成されるため高純度で、ドーパント濃度、膜厚を所望の値に制御することが可能である。このｎ型炭化珪素エピタキシャル層１０２内にＳＢＤ、ＭＯＳＦＥＴ、ＩＧＢＴやＰｉＮダイオードなどのデバイス構造が作成される。炭化珪素エピタキシャル基板の内部には、基底面転位（ＢＰＤ：Ｂａｓａｌ  Ｐｌａｎｅ  Ｄｉｓｌｏｃａｔｉｏｎ）１２０、１２２、貫通刃状転位（ＴＥＤ：Ｔｈｒｅａｄｉｎｇ  Ｅｄｇｅ  Ｄｉｓｌｏｃａｔｉｏｎ）１２１等の結晶欠陥が存在している。
【発明の概要】
【発明が解決しようとする課題】
【０００５】
図１５は、従来の炭化珪素基板の構造を示す断面図である。図１５に示すように、ｎ+型炭化珪素基板１０１の内部には基底面転位１２０と呼ばれる欠陥が１０2〜１０3／ｃｍ2のオーダーの密度で含まれている。基底面転位１２０の大部分は、ｎ型炭化珪素エピタキシャル層１０２をエピタキシャル成長させる際に、貫通刃状転位１２１に変換されるが、一部はｎ型炭化珪素エピタキシャル層１０２を貫通する貫通ＢＰＤ１２２となる（図１４参照）。
【０００６】
貫通ＢＰＤ１２２がｎ型炭化珪素エピタキシャル層１０２に存在すると、ＭＯＳＦＥＴ、ＩＧＢＴやＰｉＮダイオードなどのデバイスをバイポーラ動作させると、ｎ型炭化珪素エピタキシャル層１０２内の貫通ＢＰＤ１２２から三角形状の積層欠陥（ＳＦ：Ｓｔａｃｋｉｎｇ  Ｆａｕｌｔ）が拡大する。積層欠陥は抵抗成分になるため、ＭＯＳＦＥＴ、ＩＧＢＴやＰｉＮダイオードなどのデバイスで順方向オン電圧が増加してしまう。
【０００７】
この発明は、上述した従来技術による問題点を解消するため、ＢＰＤが貫通ＢＰＤに変換されることを低減する炭化珪素エピタキシャル基板、炭化珪素エピタキシャル基板の製造方法、炭化珪素半導体装置および炭化珪素半導体装置の製造方法を提供することを目的とする。
【課題を解決するための手段】
【０００８】
上述した課題を解決し、本発明の目的を達成するため、この発明にかかる炭化珪素エピタキシャル基板は、次の特徴を有する。第１導電型の炭化珪素半導体基板のおもて面に、前記炭化珪素半導体基板より低不純物濃度の第１導電型の第１半導体層が設けられる。前記炭化珪素半導体基板のおもて面から所定の深さに、前記炭化珪素半導体基板より炭素、珪素以外の異種元素の密度が高い異種元素高密度領域が設けられる。
【０００９】
また、この発明にかかる炭化珪素エピタキシャル基板は、上述した発明において、前記異種元素高密度領域の厚さは、０．１μｍ以上、１．０μｍ以下であることを特徴とする。
【００１０】
また、この発明にかかる炭化珪素エピタキシャル基板は、上述した発明において、前記異種元素高密度領域内の異種元素の密度は、１×１０14／ｃｍ3以上、１×１０18／ｃｍ3以下であることを特徴とする。
【００１１】
上述した課題を解決し、本発明の目的を達成するため、この発明にかかる炭化珪素半導体装置は、次の特徴を有する。第１導電型の炭化珪素半導体基板のおもて面から所定の深さに、前記炭化珪素半導体基板より異種元素の密度が高い異種元素高密度領域が設けられる。前記炭化珪素半導体基板のおもて面に、前記炭化珪素半導体基板より低不純物濃度の第１導電型の第１半導体層が設けられる。前記第１半導体層の、前記炭化珪素半導体基板側に対して反対側の表面に第２導電型の第２半導体層が設けられる。前記第２半導体層の表面に第１電極が設けられる。前記炭化珪素半導体基板の裏面に第２電極が設けられる。
【００１２】
上述した課題を解決し、本発明の目的を達成するため、この発明にかかる炭化珪素エピタキシャル基板の製造方法は、次の特徴を有する。まず、第１導電型の炭化珪素半導体基板のおもて面に、異種元素を０．１μｍ以上の深さでイオン注入する第１工程を行う。次に、前記炭化珪素半導体基板のおもて面に、前記炭化珪素半導体基板より低不純物濃度の第１導電型の第１半導体層をエピタキシャル成長により形成する第２工程を行う。
【００１３】
また、この発明にかかる炭化珪素エピタキシャル基板の製造方法は、上述した発明において、前記異種元素は、水素、マグネシウム、カルシウム、スカンジウム、チタン、バナジウム、クロム、マンガン、鉄であることを特徴とする。
【００１４】
上述した課題を解決し、本発明の目的を達成するため、この発明にかかる炭化珪素半導体装置の製造方法は、次の特徴を有する。第１導電型の炭化珪素半導体基板のおもて面に、異種元素を０．１μｍ以上の深さで照射する第１工程を行う。次に、前記炭化珪素半導体基板のおもて面に、前記炭化珪素半導体基板より低不純物濃度の第１導電型の第１半導体層をエピタキシャル成長により形成する第２工程を行う。次に、前記第１半導体層の、前記炭化珪素半導体基板側に対して反対側の表面に第１導電型の第２半導体層を形成する第３工程を行う。次に、前記第２半導体層の、前記炭化珪素半導体基板側に対して反対側の表面に第２導電型の第３半導体層を形成する第４工程を行う。次に、前記第３半導体層の表面に第１電極を形成する第５工程を行う。次に、前記炭化珪素半導体基板の裏面に第２電極を形成する第６工程を行う。
【００１５】
上述した発明によれば、炭化珪素エピタキシャル基板は、ｎ+型炭化珪素基板内に異種元素の密度が高い領域を設けている。異種元素は転位が移動する際の障害となり、転位の移動を妨げているため、熱応力がかかってもＢＰＤ中の結晶欠陥が拡大せず、ＢＰＤがＴＥＤに変換されやすくなり、ＢＰＤの変換効率が向上する。
【発明の効果】
【００１６】
本発明にかかる炭化珪素エピタキシャル基板、炭化珪素エピタキシャル基板の製造方法、炭化珪素半導体装置および炭化珪素半導体装置の製造方法によれば、ＢＰＤが貫通ＢＰＤに変換されることを低減するという効果を奏する。
【図面の簡単な説明】
【００１７】
【図１】実施の形態にかかる炭化珪素エピタキシャル基板の構造を示す断面図である。
【図２】実施の形態にかかる炭化珪素エピタキシャル基板の製造途中の状態を模式的に示す断面図である（その１）。
【図３】実施の形態にかかる炭化珪素エピタキシャル基板の製造途中の状態を模式的に示す断面図である（その２）。
【図４】従来の炭化珪素エピタキシャル基板での貫通ＢＰＤ変換を示す図である。
【図５】通常昇温でのエピタキシャル成長炉の温度プロファイルを示すグラフである。
【図６】アニール時間を設けた、エピタキシャル成長炉の温度プロファイルを示すグラフである。
【図７】アニール時間と貫通ＢＰＤ数との関係を示すグラフである。
【図８】貫通ＢＰＤ増加箇所を示す炭化珪素半導体基板の上面図である。
【図９】実施の形態にかかる炭化珪素エピタキシャル基板でのＴＥＤ変換を示す図である。
【図１０】実施の形態にかかる炭化珪素半導体装置の構造を示す断面図である。
【図１１】実施の形態にかかる炭化珪素半導体装置の製造途中の状態を模式的に示す断面図である（その１）。
【図１２】実施の形態にかかる炭化珪素半導体装置の製造途中の状態を模式的に示す断面図である（その２）。
【図１３】トレンチ型の炭化珪素ＭＯＳＦＥＴの構造を示す断面図である。
【図１４】従来の炭化珪素エピタキシャル基板の構造を示す断面図である。
【図１５】従来の炭化珪素基板の構造を示す断面図である。
【発明を実施するための形態】
【００１８】
以下に添付図面を参照して、この発明にかかる炭化珪素エピタキシャル基板、炭化珪素エピタキシャル基板の製造方法、炭化珪素半導体装置および炭化珪素半導体装置の製造方法の好適な実施の形態を詳細に説明する。本明細書および添付図面においては、ｎまたはｐを冠記した層や領域では、それぞれ電子または正孔が多数キャリアであることを意味する。また、ｎやｐに付す＋および−は、それぞれそれが付されていない層や領域よりも高不純物濃度および低不純物濃度であることを意味する。＋および−を含めたｎやｐの表記が同じ場合は近い濃度であることを示し濃度が同等とは限らない。なお、以下の実施の形態の説明および添付図面において、同様の構成には同一の符号を付し、重複する説明を省略する。
【００１９】
（実施の形態）
本発明にかかる炭化珪素エピタキシャル基板、炭化珪素エピタキシャル基板の製造方法、炭化珪素半導体装置および炭化珪素半導体装置の製造方法の内、最初に炭化珪素エピタキシャル基板を説明する。図１は、実施の形態にかかる炭化珪素エピタキシャル基板の構造を示す断面図である。
【００２０】
図１に示すように、炭化珪素エピタキシャル基板１００はｎ+型炭化珪素基板１とｎ型炭化珪素エピタキシャル層２とを備える。ｎ型炭化珪素エピタキシャル層２は、ｎ+型炭化珪素基板１のおもて面に設けられ、ｎ+型炭化珪素基板１より不純物濃度の低いエピタキシャル成長により形成された半導体層である。
【００２１】
ｎ+型炭化珪素基板１は内部には、ｎ+型炭化珪素基板１のおもて面から所定の深さに異種元素高密度領域２４が設けられている。異種元素高密度領域２４は、異種元素２３の密度がｎ+型炭化珪素基板１よりも高くなっている領域である。異種元素高密度領域２４は、例えば０．１μｍ以上１μｍ以下の膜厚ｈであることが好ましい。
【００２２】
実施の形態の炭化珪素エピタキシャル基板１００は、異種元素高密度領域２４内の異種元素２３が基底面転位２０の移動を妨げるため、ｎ+型炭化珪素基板１内の基底面転位２０が貫通刃状転位２１に変換される割合を増加させ、貫通基底面転位に変換される割合を減少させ、ＢＰＤ変換効率を改善している。ＢＰＤ変換効率は、基底面転位２０が貫通刃状転位２１に変換される割合であり、ＢＰＤ変換効率が高いほど基底面転位２０が貫通刃状転位２１に多く変換され、この結果、貫通基底面転位に変換される数が減少し、三角形状の積層欠陥も減少し、順方向オン電圧が増加することを減少できる。
【００２３】
異種元素２３は、密度が高いほど基底面転位２０の移動を妨げる効果は高いが、過剰に導入するとその上に成膜するｎ型炭化珪素エピタキシャル層２の欠陥が増大するため、１×１０14／ｃｍ3以上、１×１０18／ｃｍ3以下であることが好ましい。
【００２４】
実施の形態にかかる炭化珪素エピタキシャル基板は以下のように製造される。図２および図３は、実施の形態にかかる炭化珪素エピタキシャル基板の製造途中の状態を模式的に示す断面図である。まず、ｎ+型炭化珪素基板１を用意する。ｎ+型炭化珪素基板１の内部には、基底面転位２０と呼ばれる欠陥が１０2〜１０3／ｃｍ2のオーダーの密度で含まれている。ここまでの状態が図２に記載される。
【００２５】
次に、ｎ+型炭化珪素基板１のおもて面から異種元素２５をイオン注入することにより、ＳｉＣ結晶中の異種元素２３を導入し、異種元素高密度領域２４を形成する。異種元素２５は、例えば、水素、マグネシウム、カルシウム、スカンジウム、チタン、バナジウム、クロム、マンガン、鉄等を使用できる。異種元素２５は、炭化珪素を構成する珪素原子及び炭素原子と大きさが大きく異なることが好ましい。また、ｎ型炭化珪素エピタキシャル層２をエピタキシャル成長させる前のエッチングにより除去されないように、異種元素２５のイオン注入は、異種元素がｎ+型炭化珪素基板１のおもて面から０．１μｍ以上の深さまで注入されるようにすることが好ましい。ここまでの状態が図３に記載される。
【００２６】
次に、ｎ+型炭化珪素基板１上に、ｎ型の不純物の窒素（Ｎ）をドーピングしながら、ｎ型炭化珪素エピタキシャル層２となる炭化珪素エピタキシャル層を堆積する。ｎ型炭化珪素エピタキシャル層２を成膜する面はＳｉ面でもよいし、Ｃ面でもよいし、それ以外の面でもよいが、実施の形態ではＳｉ面を用いる。以上のようにして、図１に示す実施の形態の炭化珪素エピタキシャル基板１００が製造される。
【００２７】
次に発明者らが提案するＢＰＤが貫通するモデルについて詳細に説明する。図４は、従来の炭化珪素エピタキシャル基板での貫通ＢＰＤ変換を示す図である。図４（ａ）〜（ｄ）は、炭化珪素エピタキシャル基板２００の断面図である。図４（ａ）に示すように、ｎ+型炭化珪素基板１０１の表面近傍には２本部分転位（Ｓｉ（ｇ））と（Ｃ（ｇ））とその間の微細な積層欠陥（図４（ａ）のハッチング部分）からなるＢＰＤ１２０が存在している。次に、図４（ｂ）に示すように、ｎ型炭化珪素エピタキシャル層２をエピタキシャル成長させる前に熱応力がかかると、ＢＰＤ１２０内の部分転位の内、Ｓｉコア部分転位Ｓｉ（ｇ）が矢印Ａ方向に移動し、積層欠陥が拡大する。次に、図４（ｃ）に示すように、熱応力がかかった状態でおもて面を水素エッチングすると、表面は水素エッチングにより除去されるが、同時にその下では積層欠陥が矢印Ａ方向に拡大する。次に、図４（ｄ）に示すように、ｎ型炭化珪素エピタキシャル層（不図示）をエピタキシャル成長させる。図４（ｄ）で点線Ｃは、ｎ+型炭化珪素基板１０１とｎ型炭化珪素エピタキシャル層との界面を示す。図４（ｄ）に示すように、エピタキシャル成長の開始により、積層欠陥がわずかに縮小するが、縮小しきらずに貫通ＢＰＤ１２２となってしまう。一方、積層欠陥が十分縮小していると、エピタキシャル成長時には部分転位の交差滑りが起き、ＴＥＤに変換する。
【００２８】
発明者らはモデルを検証するために、熱応力によってどの程度ＢＰＤが貫通するかを調べた。熱応力はエピタキシャル成長炉の温度分布によって与えている。発明者らはエピタキシャル成長の昇温時に温度を一定に保ったアニール時間を設けることで、熱応力を印加し、貫通ＢＰＤ数を比較した。図５は、通常昇温でのエピタキシャル成長炉の温度プロファイルを示すグラフであり、図６は、アニール時間を設けたエピタキシャル成長炉の温度プロファイルを示すグラフである。図５および図６において、横軸は時間を示し、単位は分である。また、縦軸は温度を示し、単位は℃である。
【００２９】
図５は、ｎ型炭化珪素エピタキシャル層２をエピタキシャル成長する際の温度プロファイルである。図５に示すように、ｎ+型炭化珪素基板１をエピタキシャル成長炉内に入れて、１６００℃まで昇温を行い、水素（Ｈ2）エッチングを行った後、ｎ型炭化珪素エピタキシャル層２をエピタキシャル成長させ、成長後降温させている。
【００３０】
図６は、エピタキシャル成長の前にアニール時間を設けた温度プロファイルである。図５に示すように、ｎ+型炭化珪素基板１をエピタキシャル成長炉内に入れて、９００℃まで昇温して、６０分間アニールを行う。この後、図５と同様に、ｎ+型炭化珪素基板１をエピタキシャル成長炉内に入れて、１６００℃まで昇温を行い、水素（Ｈ2）エッチングを行った後、ｎ型炭化珪素エピタキシャル層２をエピタキシャル成長させ、成長後降温させている。
【００３１】
図７は、実験により得られたアニール時間と貫通ＢＰＤ数との関係を示すグラフである。図７において、横軸はアニール時間を示し、単位は分である。また、縦軸は半導体ウェハあたりの貫通ＢＰＤの数を示し、単位は個である。図７では、エピタキシャル成長の前にアニール時間の温度と時間を変化させた場合の貫通ＢＰＤ数を示している。図７に示すように、アニール時間が長いほど、つまり、アニールによる熱応力を長時間かけるほど、半導体ウェハあたりの貫通ＢＰＤの数が増えている。
【００３２】
さらに発明者らはウェハ面内の貫通ＢＰＤの増加箇所について調べた。図８は、貫通ＢＰＤ増加箇所を示す炭化珪素半導体基板の上面図である。図８は、昇温時のアニールを１２５０℃で３０分間行った場合の炭化珪素半導体基板において、昇温時のアニールを行わなかった炭化珪素半導体基板と比較して、面積１×１．４ｍｍ2の矩形の中で貫通ＢＰＤが２個以上増加した箇所を示している。図８において、昇温中にアニールしない場合と比べ、貫通ＢＰＤが２個以上増加した箇所は円で囲まれた部分に集中している。
【００３３】
発明者らがウェハ面内の温度分布より計算した熱応力の分布（不図示）と図８とを比べると、貫通ＢＰＤが増加した箇所は、シアストレス（熱応力）が強い箇所となっていることが分かった。以上の実験結果から、発明者らは提案するモデルについて、アニールによる熱応力を長時間かけるほど、半導体ウェハあたりの貫通ＢＰＤの数が増えることを検証した。
【００３４】
続いて発明者らは本モデルに基づき、以下の貫通ＢＰＤの低減手法を提案する。すなわち、例え熱応力が加わったとしても部分転位が移動しないようにすることにより、積層欠陥の拡大を抑制し、貫通ＢＰＤ数を減少させる。部分転位の移動を妨げるために、水素、マグネシウム、カルシウム、スカンジウム、チタン、バナジウム、クロム、マンガン、鉄等をイオン注入して、ｎ+型炭化珪素基板１の中に異種元素高密度領域２４を形成している。金属工学でよく知られているように、異種元素による固溶強化機構によって転位のすべり運動が抑制される。異種元素は対象元素と大きさが異なるほど、より強固に運動を抑制することができる。
【００３５】
図９は、実施の形態にかかる炭化珪素エピタキシャル基板でのＴＥＤ変換を示す図である。図９（ａ）〜（ｄ）は、炭化珪素エピタキシャル基板２０の断面図である。図９（ａ）に示すように、ｎ+型炭化珪素基板１の表面近傍には２本部分転位（Ｓｉ（ｇ））と（Ｃ（ｇ））とその間の微細な積層欠陥（図９（ａ）のハッチング部分）からなるＢＰＤ２０が存在している。次に、図９（ｂ）に示すように、ｎ型炭化珪素エピタキシャル層２をエピタキシャル成長させる前に熱応力がかかる場合でも、実施の形態にかかる炭化珪素エピタキシャル基板では、異種元素２３の固溶強化機構により、部分転位Ｓｉ（ｇ）が動くことがないため、積層欠陥は拡大しない。次に、図９（ｃ）に示すように、熱応力がかかった状態でおもて面を水素エッチングしても、表面は水素エッチングにより除去されるが異種元素２３は除去されず残りピンニング効果は継続するため、結晶欠陥は拡大しない。次に、図９（ｄ）に示すように、ｎ型炭化珪素エピタキシャル層（不図示）をエピタキシャル成長させる。図９（ｄ）で点線Ｃは、ｎ+型炭化珪素基板１０１とｎ型炭化珪素エピタキシャル層との界面を示す。図４（ｄ）に示すように、エピタキシャル成長開始により、積層欠陥が縮小し、ＢＰＤ２０がＴＥＤ２１に変換される。
【００３６】
以上、説明したように、実施の形態の炭化珪素エピタキシャル基板は、ｎ+型炭化珪素基板内に異種元素の密度が高い領域を設けている。異種元素は転位が移動する際の障害となり、転位の移動を妨げているため、熱応力がかかってもＢＰＤ中の積層欠陥が拡大せず、ＢＰＤがＴＥＤに変換されやすくなり、ＢＰＤの変換効率が向上する。
【００３７】
次に、実施の形態にかかる炭化珪素エピタキシャル基板を用いた炭化珪素半導体装置として、炭化珪素ＰｉＮダイオードを例に説明する。図１０は、実施の形態にかかる炭化珪素半導体装置の構造を示す断面図である。
【００３８】
図１０に示すように、炭化珪素半導体装置は、ｎ+型炭化珪素基板（第１導電型の炭化珪素半導体基板）１のおもて面に、ｎ型炭化珪素エピタキシャル層（第１導電型の第１半導体層）２と、ｐ型炭化珪素層（第２導電型の第２半導体層）３と、を順に積層してなる炭化珪素基板を用いて構成される。
【００３９】
ｎ+型炭化珪素基板１は、例えば窒素がドーピングされた炭化珪素単結晶基板であり、炭化珪素のポリタイプとしては３Ｃ−ＳｉＣ、４Ｈ−ＳｉＣ、６Ｈ−ＳｉＣなどがある。実施の形態では、ｎ+型炭化珪素基板１は内部には、ｎ+型炭化珪素基板１のおもて面から所定の深さに異種元素２３の密度がｎ+型炭化珪素基板１より高い異種元素高密度領域２４が設けられている。
【００４０】
ｎ型炭化珪素エピタキシャル層２は、ｎ+型炭化珪素基板１より低キャリア濃度で、例えば窒素がドーピングされているドリフト層である。また、ｎ型炭化珪素エピタキシャル層２上にｐ型炭化珪素層３が設けられ、ｎ+型炭化珪素基板１の裏面には、カソード電極６が設けられ、ｐ型炭化珪素層３の表面にアノード電極５が設けられる。
【００４１】
さらに、ｎ+型炭化珪素基板１とｎ型炭化珪素エピタキシャル層２との間に少数キャリアの短ライフタイム層となるバッファ層を設ける形態としてもよい。バッファ層は、例えば窒素（Ｎ）を高濃度にドーピングした炭化珪素エピタキシャル層（以下、高密度窒素層）や、窒素にホウ素（Ｂ）、バナジウム（Ｖ）、チタン（Ｔｉ）、鉄（Ｆｅ）、クロム（Ｃｒ）等の異種元素を同時添加（コドープ）した炭化珪素エピタキシャル層（以下、コドープ層）であってもよい。バッファ層を設けることで、ｐ層より注入されたホールがバッファ層内で再結合し、ｎ+型炭化珪素基板１に到達することが防止され、ｎ+型炭化珪素基板１からの積層欠陥の発生を防ぐことができる。
【００４２】
また、さらに異種元素をイオン注入する前に、十分にＢＰＤ中の積層欠陥を縮小させるために、５００℃以上の均一な温度下でアニールを行ってもよい。ＳｉＣの積層欠陥は温度不安定であり、外部応力や紫外線照射がない状態ではおよそ５００℃以上で縮小することが知られている。
【００４３】
（実施の形態にかかる炭化珪素半導体装置の製造方法）
実施の形態にかかる炭化珪素半導体装置の製造方法について、半導体材料として炭化珪素を用い、ＰｉＮダイオードを作製（製造）する場合を例に説明する。図１１および図１２は、実施の形態にかかる炭化珪素半導体装置の製造途中の状態を示す断面図である。
【００４４】
まず、ｎ+型炭化珪素基板１を用意して、上述したように、異種元素高密度領域２４を有する炭化珪素エピタキシャル基板を製造する（図２および図３参照）。ここまでの状態が図１１に記載される。
【００４５】
次に、ｎ型炭化珪素エピタキシャル層２上に、エピタキシャル成長により、ｐ型炭化珪素層３を堆積させる。ここで、ｐ型炭化珪素層３は、ｐ型の不純物のイオン注入により、ｎ型炭化珪素エピタキシャル層２の表面に形成することもできる。ここまでの状態が図１２に記載される。次に、イオン注入によってそれぞれ形成された拡散領域を活性化させるための活性化アニール（熱処理）を行う。
【００４６】
次に、例えば、チタン（Ｔｉ）とアルミニウム（Ａｌ）をｐ型炭化珪素層３の表面に成膜することで、アノード電極５を形成する。次に、例えば、ニッケル（Ｎｉ）をｎ+型炭化珪素基板１の裏面に成膜して、熱処理することでカソード電極６を形成する。このようにして、図１０に示す縦型ＰｉＮダイオードが完成する。
【００４７】
上記実施の形態では、ＰｉＮダイオードを例に説明してきたが、本発明は、炭化珪素ＭＯＳＦＥＴの内蔵ダイオードにも適用可能である。図１３は、トレンチ型の炭化珪素ＭＯＳＦＥＴの構造を示す断面図である。
【００４８】
図１３において、符号３１〜４２、４８は、それぞれｎ+型炭化珪素基板、ｎ-型ドリフト層、第１ｐ+型領域、第２ｐ+型領域、ｎ型領域、ｐ型ベース層、ｎ+型ソース領域、ｐ+型コンタクト領域、ゲート絶縁膜、ゲート電極、層間絶縁膜、ソース電極、トレンチである。トレンチ型の炭化珪素ＭＯＳＦＥＴでも、ｎ+型炭化珪素基板３１は内部には、ｎ+型炭化珪素基板１のおもて面から所定の深さに異種元素２３の密度がｎ+型炭化珪素基板３１より高い異種元素高密度領域２４が設けられている。このようなトレンチゲート構造のような縦型ＭＯＳＦＥＴは、ソース−ドレイン間にボディーダイオードとしてｐ型ベース層３６とｎ-型ドリフト層３２とで形成される内蔵ダイオード（寄生ｐｎダイオード）を内蔵する。
【００４９】
このようなＭＯＳＦＥＴでは、電流がＭＯＳチャネルを流れるモード（同期整流モード）の他に、図１３の矢印Ａのように電流が内蔵ダイオードに流れるモード（バイポーラモード）が存在する。ＰｉＮダイオードの場合と同様に、バイポーラモードでは、ｎ-型ドリフト層３２内ホール密度が所定値を超えると、ｎ-型ドリフト層３２内の貫通ＢＰＤより積層欠陥が拡大し、素子の抵抗が増加することにより、順方向電圧（Ｖｆ）劣化が発生する。
【００５０】
このため、実施の形態では、ＢＰＤの変換効率が向上した異種元素高密度領域を有する炭化珪素エピタキシャル基板を用いる。これにより、ＰｉＮダイオードの場合と同様にＭＯＳＦＥＴにおいても、ｎ+型炭化珪素基板３１に積層欠陥が発生することを抑制し、性能劣化を抑えることができる。
【００５１】
さらにＰｉＮダイオードの場合と同様にｎ+型炭化珪素基板３１とｎ-型ドリフト層３２との間に少数キャリアの短ライフタイム層となるバッファ層が設けられる形態としてもよい。バッファ層は、高密度窒素層やコドープ層であってもよい。バッファ層を設けることで、ｐｎ界面から注入されたホールがバッファ層内で再結合し、ｎ+型炭化珪素基板３１に到達することが防止され、ｎ+型炭化珪素基板３１からの積層欠陥の発生を防ぐことができる。
【００５２】
以上、説明したように、実施の形態にかかる炭化珪素装置は、ＢＰＤの変換効率が向上した異種元素高密度領域を有する炭化珪素エピタキシャル基板を用いることで、炭化珪素半導体装置の順方向に高電流が印加されても、積層欠陥が拡大することを抑制できる。このため、順方向オン電圧が増加することのない高信頼性を有した炭化珪素半導体装置を提供できる。
【００５３】
以上において本発明は本発明の趣旨を逸脱しない範囲で種々変更可能であり、上述した各実施の形態において、例えば各部の寸法や不純物濃度等は要求される仕様等に応じて種々設定される。また、本発明では、各実施の形態では第１導電型をｐ型とし、第２導電型をｎ型としたが、本発明は第１導電型をｎ型とし、第２導電型をｐ型としても同様に成り立つ。
【産業上の利用可能性】
【００５４】
以上のように、本発明にかかる炭化珪素エピタキシャル基板、炭化珪素エピタキシャル基板の製造方法、炭化珪素半導体装置および炭化珪素半導体装置の製造方法は、インバータなどの電力変換装置や種々の産業用機械などの電源装置や電気自動車のインバータなどに使用されるパワー半導体装置に有用である。
【符号の説明】
【００５５】
１、１０１  ｎ+型炭化珪素基板
２、１０２  ｎ型炭化珪素エピタキシャル層
３  ｐ型炭化珪素層
５  アノード電極
６  カソード電極
２０、１２０  基底面転位（ＢＰＤ）
２１、１２１  貫通刃状転位（ＴＥＤ）
２２、１２２  貫通基底面転位（貫通ＢＰＤ）
２３  ＳｉＣ中の異種元素
２４  異種元素高密度領域
２５  異種元素
３１  ｎ+型炭化珪素基板
３２  ｎ-型ドリフト層
３３  第１ｐ+型領域
３４  第２ｐ+型領域
３５  ｎ型領域
３６  ｐ型ベース層
３７  ｎ+型ソース領域
３８  ｐ+型コンタクト領域
３９  ゲート絶縁膜
４０  ゲート電極
４１  層間絶縁膜
４２  ソース電極
４８  トレンチ
１００、２００  炭化珪素エピタキシャル基板
【図１】
2020161735.tif 000003
【図２】
2020161735.tif 000004
【図３】
2020161735.tif 000005
【図４】
2020161735.tif 000006
【図５】
2020161735.tif 000007
【図６】
2020161735.tif 000008
【図７】
2020161735.tif 000009
【図８】
2020161735.tif 000010
【図９】
2020161735.tif 000011
【図１０】
2020161735.tif 000012
【図１１】
2020161735.tif 000013
【図１２】
2020161735.tif 000014
【図１３】
2020161735.tif 000015
【図１４】
2020161735.tif 000016
【図１５】
2020161735.tif 000017